Brevet FR3074060A1 — publié le 20190531

STRUCTURE FILTRANTE MEMBRANAIRE MONOLITHIQUE L'invention se rapporte au domaine des structures filtrantes en matériau inorganique destinées à la filtration des liquides en particulier les structures poreuses revêtues d'une membrane afin de séparer des particules ou des molécules d'un liquide, plus particulièrement de l'eau, notamment de l'eau de production issue de l'extraction pétrolière ou des gaz de schiste. Elle trouve également son application dans divers procédés industriels de purification et/ou de séparation de liquides dans le domaine de la chimie, de la pharmaceutique, de l'alimentaire ou l'agroalimentaire. On connaît depuis longtemps des filtres utilisant des membranes céramiques ou non pour réaliser la filtration de fluides variés, notamment d'eaux polluées. Les filtres sont généralement réalisés à partir de supports tubulaires en un matériau inorganique poreux formé de parois délimitant des canaux longitudinaux parallèles à l'axe desdits supports. La surface interne des canaux est recouverte d'une membrane séparatrice. Cette membrane comprend un matériau le plus souvent inorganique, dont la nature et la morphologie sont adaptées pour arrêter les molécules ou les particules polluantes, dans la mesure où leur taille est de l'ordre du diamètre médian des pores de ladite membrane. On connait une première technique dite de filtration frontale impliquant le passage du fluide à traiter à travers un média filtrant, perpendiculairement à sa surface. Les filtres frontaux comportent typiquement une portion des canaux bouchés sur leur face avant et une portion des canaux bouchés sur leur face arrière, afin de ménager des canaux d'entrée et des canaux de sortie séparés par des parois filtrantes au travers desquelles doit passer le liquide à filtrer. Celui-ci se décharge au passage de ses molécules ou de ses particules à travers les parois et la membrane, formant ainsi le retentât qui s'accumule alors dans les canaux d'entrée tandis que le liquide épuré s'échappe par les canaux de sortie voire en partie par la périphérie du filtre si celle-ci est libre. Cette technique est limitée par l'accumulation de particules et la formation d'un gâteau à la surface du média filtrant. Le plus souvent les canaux d'entrée sont ouverts au passage du liquide à filtrer sur la face amont (ou front avant) du filtre, par référence 2 au sens de circulation du liquide à filtrer. Ces canaux d'entrée peuvent être bouchés en face aval (ou face opposée) dudit filtre dans le sens de circulation du liquide. Les canaux de sortie ou canaux d'évacuation du liquide filtré peuvent être à contrario bouchés en face amont du filtre et ouverts en face aval du filtre. 5 Selon une autre technique à laquelle se rapporte également la présente invention, on utilise la filtration tangentielle, qui, au contraire, permet de limiter l'accumulation de particules, grâce à la circulation longitudinale du fluide à la surface de la membrane. Les particules restent dans le flux de circulation alors que le liquide peut traverser la membrane sous l'effet d'une différence de pression. Cette technique assure une stabilité 10 des performances et du niveau de filtration. Elle est plus particulièrement préconisée pour la filtration des fluides très chargés en particules et/ou en molécules. Les points forts de la filtration tangentielle sont donc sa facilité de mise en oeuvre, sa fiabilité grâce à l'utilisation des membranes de porosité adaptées pour effectuer ladite filtration, et son fonctionnement en continu. 15 La filtration tangentielle fait appel à peu ou pas d'adjuvant et fournit deux fluides séparés qui peuvent être tous deux valorisables : le concentrât (également appelé retentât) et le filtrat (également appelé perméat) : il s'agit d'un procédé propre qui respecte l'environnement. Les principes et le rendement de filtration de tels filtres reposent sur l'application 20 d'une différence de pression au sein de la structure pour permettre le passage du fluide à travers les parois poreuses. La résistance hydraulique du liquide limite cependant le flux de filtrat obtenu. Différentes géométries ont été proposées afin d'améliorer les propriétés d'usage de tel filtres membranes. US 4069157 divulgue par exemple une structure multicanaux 25 dont la surface, la densité des canaux et la porosité du support sont optimisés afin d'augmenter le flux tout en minimisant l'encombrement (i.e. le diamètre) du filtre Afin de réduire la résistance hydraulique du filtre, il a été proposé de prévoir des fentes ou des canaux d'évacuations selon différentes géométries (US 4781831, US 5855781, US 6077436, EP 1457243, EP 1607129). Les fentes peuvent être réalisées par usinage 3 sur le filtre après cuisson ou lors de l'extrusion comme cela est plus particulièrement proposé par US 2001/0020756. Le problème de la résistance hydraulique occasionné par le passage des fluides à travers les parois poreuses se pose en particulier pour les filtres tangentiels de grand 5 diamètre pour lesquels le liquide passant par les canaux les plus centraux est beaucoup moins bien filtré que le liquide passant par les canaux les plus périphériques du filtre. Pour pallier à ce problème, la demande de brevet W02017/103473 décrit une structure dans laquelle des fentes d'évacuation sont pratiquées jusqu'au centre de la structure et certains canaux bouchés de telle façon que le perméat issu de la partie 10 centrale du filtre puisse être plus facilement collecté vers la périphérie du filtre. On connait également de la demande W02017/085551A1 un dispositif de filtration réalisé à partir de l'assemblage de plusieurs éléments filtrants monolithiques céramiques en nid d'abeille, de préférence disposés sensiblement parallèlement, chaque élément comprenant une pluralité de conduits parallèles. Une telle construction permet 15 de limiter la taille unitaire des structures de filtration utilisées et ainsi de garantir une efficacité maximale de filtration au niveau de chaque unité. Par une telle construction, il est possible d'obtenir des filtres de grande taille sans recourir à un usinage et d'augmenter au final la surface périphérique par lequel le perméat est évacué. Une telle construction pose cependant plusieurs inconvénients : Tout d'abord, ce dispositif a pour 20 conséquence de devoir multiplier les joints d'étanchéité et le risque de fuite ou de passage du liquide à filtrer dans le perméat. En outre, par rapport à une structure filtrante monolithique de même encombrement (ou volume total), une telle solution reposant sur l'assemblage d'une pluralité de petites structures unitaires de filtration génère une perte sensible du volume de filtration globale du filtre en raison de 25 l'espacement nécessaire entre chacune desdites unités. De plus le coût de la solution filtre assemblé ou multiéléments filtrants s'avère significativement plus élevé que celui d'un filtre monolithique. Il existe donc aujourd'hui un besoin pour une structure filtrante monolithique comprenant une membrane pour la filtration tangentielle de liquide, c'est-à-dire une 30 structure filtrante comprenant un unique support poreux sur les parois duquel est déposée une membrane de filtration, ayant une efficacité maximale de filtration, c'est-à- 4 dire présentant un flux optimisé et maximisé du filtrat, à encombrement égal et pour les mêmes caractéristiques essentielles de la paroi du support et de la membrane. Par structure monolithique, on entend une structure constituée d'un seul support poreux permettant au sein d'un filtre de traiter l'ensemble du liquide à filtrer. Par 5 opposition, un filtre non monolithique ou multiéléments peut être constitué d'une pluralité comprenant une pluralité de supports, chaque support constituant ainsi une structure filtrante individuelle, la filtration du liquide étant assurée pour partie par chaque unité. La demande W02017/085551 décrit un tel filtre multi-éléments. En particulier, la société déposante a découvert qu'une telle optimisation du flux 10 de filtrat reposait sur une adaptation combinée des différents éléments constitutifs de la structure filtrante monolithique. Autrement dit, il a été découvert que les caractéristiques physiques du support et les caractéristiques physiques de la membrane devaient être ajustées conjointement pour obtenir l'efficacité maximale de la filtration. Contrairement aux solutions précédentes qui proposent différentes configurations 15 en prenant en compte uniquement les caractéristiques géométriques des filtres, la présente invention repose donc sur le principe de l'établissement d'une corrélation entre lesdites caractéristiques géométriques et certaines caractéristiques essentielles de la membrane pour déterminer la configuration optimale de la structure filtrante. Une telle corrélation n'avait jamais été décrite jusqu'à présent. 20 Ainsi, les inventeurs ont découvert qu'il était possible, pour un encombrement équivalent, de maximiser le flux de perméat filtré d'une structure monolithique ou mono-élément filtrante tangentielle par rapport aux structures multiéléments, c'est à dire comportant plusieurs des éléments filtrants. Plus particulièrement, les inventeurs ont découvert qu'il existe un diamètre 25 optimal de la structure filtrante monolithique qui peut être déterminé en prenant en compte les caractéristiques géométriques et physiques du support et de la membrane en deçà desquels la solution monolithique est plus performante qu'une solution multiéléments. Il est ainsi possible par application de la présente invention de sélectionner un domaine dans lequel la structure filtrante monolithique sera la solution optimale en 5 terme de flux tout en restant moins complexe et moins couteuse à mettre en oeuvre qu'un filtre obtenu à partir de l'assemblage d'une pluralité d'éléments. Plus précisément, la présente invention se rapporte à une structure monolithique de filtration à membrane pour la filtration tangentielle de liquides, comprenant : 5 - un support formé d'un matériau inorganique poreux de perméabilité K' ledit support présentant une forme générale tubulaire ayant un axe principal, une base amont, une base aval, une paroi périphérique délimitant une partie interne, - une pluralité de canaux parallèles à l'axe principal du support, formés dans la partie interne du support, lesdits canaux étant séparés les uns des autres par des parois internes 10 formées du matériau inorganique poreux, - lesdits canaux étant ouverts à leurs extrémités amont ou aval dans le sens de circulation dudit liquide, - le liquide filtré étant évacué via ladite paroi périphérique, - une membrane de perméabilité Km et d'épaisseur moyenne tm recouvrant la surface 15 interne des canaux ; caractérisée en ce que le diamètre hydraulique externe Of de ladite structure filtrante satisfait la relation (1) : Of= a x [A + B x logio (KsX tm/Km) ] (1) dans laquelle a est un coefficient compris entre 0,85 et 1,15 et 20 A = -21570 x ei2nt -18,6 x ph ± 19,0 x eint - 2,5 x eext + 0,1244 B = -11760 x Ph X eint 4- 9,7 x eint + 3,1 x eext + 0,04517 où Ph est le diamètre hydraulique moyen des canaux 25 eint est l'épaisseur minimale des parois internes entre les canaux eext est l'épaisseur minimale de la paroi périphérique du filtre, tm, Of, emt, eext et Ph étant exprimés en mètres et Ks et Km étant exprimés en m2. Dans la formule précédente, on donne les définitions suivantes : Le diamètre hydraulique Of du support est calculé, dans un plan de section 30 transversal P quelconque de la structure tubulaire, à partir de la surface de la section 6 dudit support Sf et de son périmètre Pf, selon ledit plan de section et par application de l'expression classique suivante : Of = 4 x Sf/ Pf 5 Le diamètre hydraulique Dh d'un canal est calculé, dans un plan de section transversal P quelconque de la structure tubulaire, à partir de la surface de la section du canal Sc dudit canal et de son périmètre Pc, selon ledit plan de section et par application de l'expression classique suivante : Dh = 4 x Sc/ Pc 10 L'épaisseur minimale ee't de la paroi périphérique est mesurée entre le périmètre externe de la paroi périphérique et le bord du canal le plus proche, dans un plan de section transversal P quelconque de la structure tubulaire, tel que reporté selon la figure 1. 15 L'épaisseur minimale emt est la plus petite distance mesurée entre le bord de deux canaux partageant une paroi commune dans un plan de section transversal P quelconque de la structure tubulaire, tel que reporté selon la figure 1. Selon des modes de réalisation préférés de la présente invention, qui peuvent être 20 combinés entre eux le cas échéant : - Le rapport Ksxtm/Km est compris entre 0,01 m et 10 m. - Le diamètre hydraulique externe Of du support est compris entre 30 et 100 mm, de préférence supérieur à 40mm, voire supérieur à 50mm et inférieur à 80 mm. - Le diamètre hydraulique moyen des canaux Dh , selon un plan P perpendiculaire à 25 l'axe principal du de la structure filtrante, est compris entre 0,5 et 7 mm, de préférence entre 1 et 5 mm, de manière plus préférée entre 1,5 et 4 mm et très préférentiellement entre 1,5 et 3,5 mm. 7 - a est compris entre 0,90 et 1,10 et de préférence encore a est compris entre 0,95 et 1,05. - L'épaisseur minimale des parois internes emt des parois internes du support est comprise entre 0,3 mm et 3 mm, de préférence entre 0,7 mm et 2 mm. 5 - Le support présente des bases carrées, hexagonales ou circulaires, de préférence circulaires. - La structure présente une longueur de 200 à 1500 mm, de préférence encore comprise entre 500 et 1100 mm. - Tous les canaux présentent un diamètre hydraulique identique. 10 - Au moins deux canaux présentent un diamètre hydraulique différent. - L'épaisseur minimale e',t de la paroi périphérique est comprise entre 0,5 et 4 mm, de préférence entre 1 et 2 mm. -La perméabilité Ks du matériau constituant le support est de préférence comprise entre 1,0.10-14 et 1,0.10-11., de préférence entre 1,0.10-13 et 1,0.10-11. 15 La perméabilité Km de la membrane est de préférence comprise entre 1,0.10-19 et 1,0.10-14, de préférence entre 1,0.10-17 et 1,0.1015. - L'épaisseur moyenne de la membrane tm est comprise entre 0,1 et 300 p.m, de préférence entre 10 et 70 pin. - La membrane présente un diamètre médian de pores compris entre 50 et 1500 20 nanomètres, de préférence entre 100 et 1000 nanomètres. - La membrane présente une porosité ouverte comprise entre 10 et 70%, de préférence entre 30 et 50%. - Le diamètre médian des pores du support est compris entre 5 et 50 micromètres, de préférence entre 15 et 40 micromètres et de manière très préférée entre 20 et 30 25 micromètres. 8 - La porosité du support est comprise entre 20 et 60% et de préférence encore est supérieure à celle de la membrane d'au moins 10%. - Les canaux sont de section circulaire ou polygonale, en particulier de section carrée, hexagonale ou octogonale et carrée. 5 L'invention se rapporte également à un dispositif de filtration comprenant : -ladite structure filtrante -une enceinte formant étanchéité autour de ladite structure filtrante, ladite enceinte comprenant : -des moyens d'introduction du liquide à filtrer en communication de fluide avec 10 les canaux en face amont de ladite structure filtrante, -des moyens d'évacuation du perméat en périphérie de la structure filtrante et en communication de fluide avec la paroi périphérique de ladite structure filtrante, -des moyens d'évacuation du retentât ou concentrât en face avale de ladite structure filtrante. 15 Selon l'invention, plusieurs dispositifs de filtration tels que décrits précédemment peuvent notamment être utilisés en série et/ou en parallèle. En outre, l'invention se rapporte à l'utilisation d'une structure filtrante telle que définie précédemment pour la purification et/ou de séparation de liquides dans le domaine de la chimie, de la pharmaceutique, de l'alimentaire, de l'agroalimentaire, des 20 bioréacteurs, ou de l'extraction pétrolière ou des gaz de schiste. Enfin, la présente invention décrit une méthode qui permet d'optimiser la taille de structures de filtration monolithiques. De façon non encore décrite à ce jour, la présente méthode propose de tenir compte non seulement des paramètres intrinsèques du support de filtration mais également de certains paramètres intrinsèques de la membrane de 25 filtration déposé sur les parois du support. 9 Dans la relation (1) les grandeurs sont exprimées classiquement dans les unités du système international, à savoir en mètre (m) pour les grandeurs tm, Or, Pc, Pf, eint, eext et Dh, ou encore en mètre carré (m2) pour les grandeurs Ks et Km, Sf et Sc. La perméabilité du support Ks et le la membrane Km sont définies sur la base de la 5 relation de Kozeny-Carman par la formule suivante : K = (P03xD502)/[180X (1-P0)2] dans laquelle PO est la porosité ouverte et D50 est le diamètre médian des pores. La porosité ouverte et le diamètre médian des pores du support selon la présente invention sont déterminés de manière connue par porosimétrie au mercure. La porosité, correspondant au volume de pores, est mesurée par intrusion de Mercure à 2000 bars à 10 l'aide d'un porosimètre à mercure tel que le porosimètre Autopore IV série 9500 Micromeritics, sur un échantillon de 1 cm3 prélevé dans un bloc du support, la région de prélèvement excluant la peau s'étendant typiquement jusqu'à 500 microns depuis la surface du bloc. La norme applicable est la norme ISO 15901-1.2005 part 1. L'augmentation de pression jusqu'à haute pression conduit à « pousser » le mercure 15 dans des pores de taille de plus en plus petite. L'intrusion du mercure se fait classiquement en deux étapes. Dans un premier temps, une intrusion de mercure est réalisée en basse pression jusqu'à 44 psia (environ 3 bar), en utilisant une pression d'air pour introduire le mercure dans les plus gros pores (>4 um). Dans un deuxième temps, une intrusion à haute pression est réalisée avec de l'huile jusqu'à la pression maximale 20 de 30000 psia (environ 2000 bar). En application de la loi de Washburn mentionnée dans la norme ISO 15901-1.2005 part 1, un porosimètre à mercure permet ainsi d'établir une distribution de tailles des pores en volume. Le diamètre médian de pores du support correspond au seuil de 50% de la population en volume. La porosité de la membrane, correspondant au volume total des pores dans la 25 membrane, et le diamètre médian de pores de la membrane sont avantageusement déterminés selon l'invention à l'aide d'un microscope électronique à balayage. Dans le cadre de la présente invention, il est considéré que la porosité obtenue pour la membrane par cette méthode peut être assimilée à la porosité ouverte. Typiquement, on réalise des sections d'une paroi du support en coupe transversale, de manière à 30 visualiser toute l'épaisseur du revêtement sur une longueur cumulée d'au moins 1,5 cm. L'acquisition des images est effectuée sur un échantillon d'au moins 50 grains, de préférence d'au moins 100 grains. L'aire et le diamètre équivalent de chacun des pores 10 sont obtenus à partir des clichés par des techniques classiques d'analyse d'images, éventuellement après une binarisation de l'image visant à en augmenter le contraste. On déduit ainsi une distribution de diamètres équivalents, dont on extrait le diamètre médian de pores. La porosité de la membrane est obtenue par intégration de la courbe 5 de distribution de diamètres équivalents de pores. De même on peut déterminer par cette méthode une taille médiane des particules constituant la couche membranaire. Un exemple de détermination du diamètre médian de pores ou de la taille médiane des particules constituant la couche membranaire, à titre d'illustration, comprend la succession des étapes suivantes, classique dans le domaine : 10 Une série de clichés en MEB est prise du support avec sa couche membranaire observé selon une coupe transversale (c'est-à-dire dans toute l'épaisseur d'une paroi). Pour plus de netteté, les clichés sont effectués sur une section polie du matériau. L'acquisition de l'image est effectuée sur une longueur cumulée de la couche membranaire au moins égal à 1,5 cm, afin d'obtenir des valeurs représentatives de 15 l'ensemble de l'échantillon. Les clichés sont de préférence soumis à des techniques de binarisation, bien connues dans les techniques de traitement de l'image, pour augmenter le contraste du contour des particules ou des pores. Pour chaque particule ou chaque pore constituant la couche membranaire, une 20 mesure de son aire est réalisée. Un diamètre équivalent de pores ou de grain est déterminé(e), correspondant au diamètre d'un disque parfait de même aire que celui mesuré pour ladite particule ou pour ledit pore (cette opération pouvant éventuellement être réalisée à l'aide d'un logiciel dédié notamment Visilog® commercialisé par Noesis). Une distribution de taille de particules ou de grains ou de diamètre de pores est ainsi 25 obtenue selon une courbe classique de répartition et une taille médiane des particules et/ou un diamètre médian de pores constituant la couche membranaire sont ainsi déterminés, cette taille médiane ou ce diamètre médian correspondant respectivement au diamètre équivalent divisant ladite distribution en une première population ne comportant que des particules ou de pores de diamètre équivalent supérieur ou égal à 30 cette taille médiane et une deuxième population comportant que des particules de diamètre équivalent inférieur à cette taille médiane ou ce diamètre médian. 11 La forme du support définit la forme générale de la structure filtrante et son encombrement, au joint d'étanchéité prêt, comme représenté sur la figure 2 (joint 17). Il présente une forme tubulaire allongée le long d'un axe principal et comprend une base amont, une base aval, une surface périphérique et une portion interne. Les bases amont 5 et aval, de formes et dimensions identiques, peuvent être de forme variée, par exemple carrée, hexagonale ou circulaire. Elles sont de préférence circulaires. La face (ou base) aval est destinée à être positionnée du côté du flux de liquide entrant (liquide à filtrer) et la face (ou base) amont à l'opposé du flux de liquide entrant. Une pluralité de canaux parallèles à l'axe principal du support est formée dans la 10 portion interne du support. Ces canaux, aussi appelés canaux filtrants, sont ouverts à leurs deux extrémités dans le sens de l'écoulement des fluides. La forme des canaux n'est pas limitée et ces derniers peuvent présenter une section polygonale, notamment hexagonale ou carrée ou octogonale/carrée, ou encore circulaire mais ont de préférence une section circulaire ou carrée. Le diamètre 15 hydraulique moyen des canaux Ph est décrit précédemment. Le filtre peut comprendre plusieurs catégories de canaux, hormis les canaux périphériques qui peuvent être tronqués pour adapter les dimensions du filtre. Une catégorie de canaux est définie par un ensemble de canaux présentant une même forme et un diamètre hydraulique identique à +/- 5% près. De préférence, les canaux non périphériques sont ronds et de 20 même catégorie. Par exemple, le filtre peut comprendre une première catégorie de canaux constituée de canaux situés proches de la surface périphérique du filtre et une seconde catégorie constituée de canaux situés au centre du filtre, les canaux de la première catégorie présentant un diamètre hydraulique supérieur à ceux de la seconde catégorie. De préférence cependant, le filtre ne comprend qu'une seule catégorie de 25 canaux. Les canaux sont séparés les uns des autres par des parois internes formées par le matériau inorganique poreux du support. L'épaisseur moyenne des parois internes est typiquement de 0,3 à 3 mm, de préférence entre 0,7 et 2 mm, voire entre 0,4 à 1,4 mm. Par exemple, l'épaisseur moyenne de la paroi périphérique est comprise entre 1 et 30 5mm, de préférence entre 1,5 et 3rnm. 12 Le support est formé d'un matériau inorganique poreux, notamment un matériau céramique non oxyde, tel que SiC, en particulier SiC recristallisé, Si3N4, Si2ON2, SiAlON, BN ou une combinaison de ceux-ci. Sa porosité est typiquement de 20 à 70%, de préférence de 40 à 50%, et le diamètre médian des pores de 5 iu-n à 50 micromètres, 5 de préférence de 100 nm à 40 micromètres, plus préférentiellement de 5 à 30 micromètres, de préférence entre 20 et 40 micromètres. La perméabilité du support Ks est de préférence comprise entre 1,0.10-14 et 1,0.10-11, de préférence entre1,0.10-13 et "1042 m2. La structure de filtration monolithique selon l'invention comprend également une 10 membrane recouvrant la surface interne des canaux. Elle est formée d'un matériau inorganique poreux, notamment un matériau céramique non oxyde, tel que SiC, en particulier SiC recristallisé, Si3N4, Si2ON2, SiAlON, BN ou une combinaison de ceux-ci. Sa porosité est typiquement de 10 à 70% et le diamètre médian des pores de 10 nm à 5 pm. La perméabilité de la membrane Km est de préférence de 10-19 à 10-14 m2, de 15 préférence entre 1,0.10-17 et 1,0.10-16 m2. Elle présente typiquement une épaisseur moyenne tm de 0,1 à 300 pin, de préférence de 1 à 200 pin, plus préférentiellement de 10 à 70 iam. La structure de filtration selon l'invention peut être obtenue par toute technique bien connue de l'homme du métier. Un procédé de fabrication classique comprend 20 généralement les étapes principales de fabrication du support puis de dépôt de la membrane. Le support est obtenu de préférence par extrusion d'une pâte au travers d'une filière et suivie d'un séchage et d'une cuisson afin de fritter le matériau du support et obtenir les caractéristiques de porosité et de résistance mécanique nécessaire à 25 l'application. Par exemple, lorsqu'il s'agit d'un support en SiC recristallisé, il peut être en particulier obtenu selon les étapes de fabrication suivantes : - malaxage d'un mélange comportant des particules de carbure de silicium de pureté supérieure à 98% et présentant une granulométrie telle que 75% en masse des particules présente un diamètre supérieur à 30 um, le diamètre médian en masse de cette fraction 30 granulométrique mesuré par granulométrie laser étant inférieur à 300 gm. Le mélange comporte aussi un liant organique du type dérivé de cellulose. On ajoute de l'eau et on 13 malaxe jusqu'à obtenir une pâte homogène dont la plasticité permet l'extrusion, la filière étant configurée pour l'obtention des monolithes selon l'invention, - séchage des monolithes crus par micro-onde pendant un temps suffisant pour amener la teneur en eau non liée chimiquement à moins de 1% en masse, 5 - cuisson jusqu'à une température d'au moins 1900 °C et inférieure à 2400 °C maintenue typiquement pendant au moins 1 heure et de préférence pendant au moins 3 heures. Le matériau obtenu présente une porosité ouverte de 20 à 70%, de préférence de 40 à 50% en volume et un diamètre médian de pores de l'ordre de 10 nm à 50 micromètres, de préférence de 10 nm à 40 micromètres, plus préférentiellement de 10 20 à 30 micromètres. Le support filtrant est ensuite revêtu d'une membrane. La membrane peut être déposée selon diverses techniques connues de l'homme du métier : dépôt à partir de suspensions ou de barbotines, dépôt chimique en phase vapeur (CVD) ou dépôt par projection thermique, par exemple projection plasma (plasma spraying). De préférence 15 les couches de membrane sont déposées par enduction à partir de barbotines ou de suspensions. La membrane peut être obtenue par le dépôt de plusieurs couches successives. La membrane comprend généralement une première couche, appelée primaire, déposée en contact direct avec le substrat. Le primaire joue le rôle de couche d'accrochage. La barbotine utilisée pour le dépôt du primaire comprend de préférence 20 entre 30 et 100% en masse de grains de SiC ayant un diamètre médian de 1 à 30 gm, le complément étant par exemple une poudre de silicium métallique, de silice et/ou une poudre de carbone. A ce mélange de poudres, on ajoute une masse d'eau déionisée correspondant à 80 à 120% de la masse totale des poudres. La membrane comprend également une couche séparatrice déposée sur la couche de primaire. C'est dans cette 25 couche séparatrice que la porosité est contrôlée afin de donner au filtre sa sélectivité. La barbotine utilisée pour le dépôt de la couche séparatrice peut comprendre entre 30 et 70% en masse de grains de SiC ayant un diamètre médian de 0,5 à 20 gm ou entre 30 et 70% en masse, au total, d'un mélange de silicium métallique, de silice et de carbone, le complément étant de l'eau déionisée. Certains additifs tels que des agents épaississants, 30 des agents liants et/ou des agents dispersants peuvent être ajoutés aux barbotines afin de contrôler notamment leur rhéologie. La viscosité des barbotines est typiquement de 0,01 à 0,8 Pa.s, de préférence de 0,05 à 0,7 Pa.s, mesurée à 22 °C sous un gradient de 14 cisaillement de 1 s-1 selon la norme DIN -53019-1:2008. Les barbotines peuvent comprendre typiquement de 0,1 à 1% de la masse d'eau d'agents épaississant choisis de préférence parmi les dérivés cellulosiques. Elles peuvent comprendre typiquement de 0.1 à 5% de la masse de poudre de SiC d'agents liants choisis de préférence parmi les 5 poly(vinylalcool) (PVA) ou et les dérivés d'acrylique. Les barbotines peuvent également comprendre de 0.01 à 1% de la masse de poudre de SiC d'agents dispersants choisis de préférence parmi les polymétacrylate d'ammonium. Une ou plusieurs couches de barbotine peuvent être déposées afin de former la membrane. Le dépôt d'une couche de barbotine permet typiquement d'obtenir une membrane d'épaisseur de 10 0,1 à 80 pm, mais des membranes plus épaisses typiquement de 100 à 300 p.m peuvent être obtenues par le dépôt de plusieurs couches successives de barbotine. Le support ainsi revêtu est ensuite séché à température ambiante typiquement pendant au moins 30 minutes puis à 60 °C pendant au moins 24 heures. Les supports ainsi séchés sont frittés à température de cuisson typiquement comprise entre 1000 et 15 2200 °C sous atmosphère non oxydante, de préférence sous argon de manière à obtenir une porosité de membrane mesurée par analyse d'image de 10 à 70% en volume et un diamètre médian équivalent de pores mesuré par analyse d'image de 10 nm à 5 pm. La structure filtrante selon l'invention peut être utilisée pour diverses applications de purification de liquides et/ou de séparation de particules ou de molécules d'un 20 liquide. La structure filtrante selon l'invention peut être utilisée pour diverses applications de purification de liquides selon l'invention permet de maximiser le flux de filtrat indépendamment de la viscosité du liquide à filtrer. Il peut être utilisé pour filtrer des liquides ayant par exemple une viscosité dynamique de 0,1 à 20 mPa.s, voire 50 mPa.s La viscosité dynamique du fluide à filtrer peut être mesurée à 20°C, sous un 25 gradient de cisaillement de 1 s1 selon la norme DIN 53019-1:2008. La présente invention porte notamment sur l'utilisation d'une structure filtrante telle que décrite ci-dessus pour la purification de l'eau de production issue de l'extraction pétrolière ou des gaz de schiste. Elle trouve également son application dans divers procédés industriels de purification et/ou de séparation de liquides dans le domaine de la chimie, de la 30 pharmaceutique, de l'alimentaire, de l'agroalimentaire ou des bioréacteurs, ainsi que dans les eaux de piscine. 15 Les figures annexées ci-jointes permettent d'illustrer plus en détails certains aspects de la présente invention. Les informations données par la suite ne doivent cependant pas être considérées comme restreignant la portée de l'invention, sous aucun des aspects de l'invention décrits dans les figures. 5 La figure 1 illustre une vue d'ensemble d'une structure filtrante commune. La figure 2 est une vue de la face amont d'une structure filtrante explicitant la mesure des paramètres mesurés selon l'invention. La figure 3 est une vue frontale de la face amont d'un filtre de filtration dont les canaux d'entrée et de sortie sont de section ronde. 10 Les figures 4 et 5 représentent deux configurations complètes de la face avant d'un filtre conforme à la présente invention. Sur ces figures, les côtes sont données en millimètres. La figure 1 illustre une structure de filtration tangentielle comprenant un support 1 de forme cylindrique ayant un axe principal (X), une face amont 2 et une face aval 3, 15 selon le sens de circulation du liquide à filtrer. Une pluralité de canaux 4 parallèles à l'axe principal (X) sont formés dans la partie interne 8 du support et séparés les uns des autres par des parois internes poreuses 5. Des parois périphériques 7 séparent les canaux situés dans la partie interne 8 du support de l'extérieur. Les canaux 4 sont ouverts sur la face amont et sur la face aval, dans le sens de circulation du liquide à filtrer. Les canaux 20 4 sont recouverts sur leur surface interne par une membrane 6 (représentée sur la figure 1 uniquement sur un canal pour plus de clarté). En fonctionnement le liquide est amené sur la face aval et traverse la structure via les canaux 4. Selon les principes de la filtration tangentielle, une partie du liquide traverse les parois poreuses 5 de la structure 1 et est filtrée via la membrane 6 déposée sur les parois. Le liquide filtré (filtrat) est 25 récupéré en périphérie du filtre après traversée de la paroi périphérique 7, via des moyens de récupération connus en soit (non représentés sur la figure 1), par exemple du type de ceux décrits dans la publication W02017/085551, et le liquide restant (rétentat) dans les canaux est évacué en face amont de la structure, par exemple vers d'autres unités filtrantes du même type. 16 En règle générale, comme représenté sur la figure 2, la structure filtrante décrite précédemment est insérée dans un dispositif de filtration 10 comprenant une enceinte 11 formant étanchéité autour de ladite structure filtrante. L'enceinte comprend notamment des moyens 12 d'introduction du liquide à filtrer 15 en communication de fluide avec 5 les canaux en face amont de ladite structure filtrante, des moyens 13 d'évacuation du perméât 9 en périphérie de la structure filtrante et en communication de fluide avec la paroi périphérique de ladite structure filtrante et des moyens 16 d'évacuation du rétentât ou concentrât 14 en face avale de ladite structure filtrante et des joints d'étanchéité 17 comme illustré sur la figure 2. 10 La figure 3 est une vue frontale de la face amont d'un filtre de filtration dont les canaux d'entrée et de sortie sont de section ronde. Sur la figure 3, on a représenté les paramètres eint (épaisseur minimale des parois internes entre les canaux), eext (épaisseur minimale de la paroi périphérique du filtre), tni et Ph décrits précédemment. La présente invention est illustrée à l'aide des exemples non limitatifs suivants, en 15 connexion avec les figures 1 à 5 ci-jointes. EXEMPLES A- Première série d'exemples Une première série d'exemples de structures selon l'invention (exemple 1) et 20 comparatifs (exemples C11 à C16) ont été préparés suivant les procédés décrits ci-dessous. Exemple 1 (invention) Un support a été réalisé selon les techniques bien connues de l'homme du métier par mise en forme de nid d'abeille en carbure de silicium. Pour ce faire, on mélange 25 dans un malaxeur : - 3000 g d'un mélange des deux poudres de particules de carbure de silicium de pureté supérieure à 98% comprenant 75% en masse d'une première poudre de grains 17 présentant un diamètre médian d'environ 60um et 25% en masse d'une deuxième poudre de grains présentant un diamètre médian d'environ 2,0 um ; et - 300 g d'un liant organique du type dérivé de cellulose. On ajoute environ 25% en masse d'eau par rapport à la masse de SiC et de liant 5 organique et on malaxe jusqu'à l'obtention d'une pâte homogène dont la plasticité permet l'extrusion pour obtenir un support présentant une porosité de 40%. Le support est extrudé à partir de cette pâte à l'aide d'une filière pour obtenir un bloc monolithe cru cylindrique de diamètre 51 mm et de longueur 300 mm dont la partie interne présente une pluralité de canaux de section circulaire. La forme de la filière est 10 adaptée pour obtenir des canaux de section circulaire ayant un diamètre hydraulique de 3 mm et des parois internes d'épaisseur minimale de 1200 micromètres selon figure 4. Le support cru obtenu est ensuite séché pour amener la teneur en eau non liée chimiquement à moins de 1% en masse, puis cuit sous Argon jusqu'à une température de 2100° C qui est maintenue pendant 5 heures. Le support obtenu présente une porosité 15 ouverte de 40% et un diamètre médian de pores d'environ 25 micromètres, tels que mesurés par porosimétrie au mercure. Une membrane de filtration est ensuite déposée sur la surface interne des canaux. Le dépôt de la membrane est réalisé par enduction de barbotines. Pour cela, un primaire d'accrochage de la membrane est constitué dans un premier temps, à partir d'une 20 barbotine dont la formulation minérale comporte 50% en masse d'une poudre de grains de SiC noir dont le diamètre médian D50 est d'environ 20 micromètres et 50% d'eau dé ionisée . Une couche séparatrice est ensuite déposée sur la couche de primaire à partir d'une barbotine comprenant 50% en masse de grains de SiC ayant un diamètre médian 25 d'environ 1 itm et 50% d'eau déionisée. La viscosité des barbotines, mesurée à 22 °C sous un gradient de cisaillement de 1 s-1 selon la norme DINC33-53019-1 :2008, est réglée à 0,1 Pa.s à l'aide d'additifs bien connus de l'homme du métier. Le primaire et la membrane sont déposés selon le même procédé. La barbotine est introduite dans un réservoir sous agitation à 20 tour/min. Après une phase de désaérage 18 sous vide léger, typiquement 25 mbars, tout en conservant l'agitation, le réservoir est mis en légère surpression d'environ +1 bar afin de pouvoir enduire l'intérieur du support à partir du bas jusque vers le haut. Cette opération ne prend que quelques secondes pour un support de 300 mm de longueur. La barbotine vient enduire la paroi 5 interne des canaux de l'élément filtrant et l'excès est ensuite évacué par gravité immédiatement après dépôt. Le support enduit est ensuite séché à température ambiante pendant 30 minutes puis à 60 °C pendant 30 h. Le support enduit ainsi séché est ensuite fritté à une température de 1400°C sous atmosphère d'Argon pendant 4 heures pour obtenir une 10 porosité de la membrane de 40% avec un diamètre médian de pores de 250 nm. La structure filtrante ainsi obtenue présente les caractéristiques reportées dans le tableau 1 ci-joint. Son diamètre Of est conforme à la relation (1) selon la présente invention. Exemples comparatifs C11 et C12 15 A la différence de l'exemple selon l'invention la filière a été modifiée afin d'obtenir des supports de plus petit diamètre pour la constitution d'un filtre multiéléments de même diamètre Of que le filtre selon l'exemple 1, tous les autres paramètres structuraux restant autrement inchangés. Trois unités sont assemblées selon les principes décrits dans la demande W02017/085551 pour constituer le filtre selon 20 l'exemple C11 et quatre unités sont assemblées selon les principes décrits dans la demande W02017/085551 pour constituer le filtre selon l'exemple C12. L'espacement entre chaque unité dans le filtre assemblé est égal à 3 mm. Exemples comparatifs C13 et C14 Les supports et membranes ont été réalisés de la manière que pour l'exemple 25 selon l'invention. A la différence de l'exemple 1 selon l'invention, la filière a été modifiée afin d'obtenir des supports monolithiques des exemples C13 et C14 de diamètres Of respectivement 40 mm et 62 mm, tous les autres paramètres structuraux restant inchangés. Les diamètres de ces deux structures sont donc en dehors, respectivement en dessous et au-dessus, de l'intervalle définit par application de la 30 formule (1) selon l'invention. 19 Exemples comparatifs C15 et C16 Les filtres selon les exemples C15 et C16 présentent le même diamètre que l'exemple comparatif C14, mais sont constitués par l'assemblage selon les principes de la demande W02017/085551 d'unités pour la constitution d'un filtre multiéléments de 5 même diamètre Of que la structure monolithique filtrante selon C14, tous les autres paramètres structuraux restant autrement inchangés par rapport à celle-ci. L'espacement entre chaque unité dans le filtre assemblé est égal à 3 mm. On a reporté dans le tableau 1 ci-dessous l'ensemble des données et des résultats obtenus pour les exemples 1 et C11 à C16. 10 B- Deuxième série d'exemples Selon cette seconde série d'exemples, des structures selon l'invention (exemples 2 et des structures comparatives (C21 à C26) ont été préparés suivant les même procédés et les mêmes principes que ceux décrits ci-dessous. Dans cette seconde série d'exemples, on fait varier la perméabilité du support Ks du support. 15 Exemple 2 selon l'invention : Pour obtenir une autre valeur de la perméabilité Ks,à la différence de l'exemple 1, pour cette seconde série d'exemples on réalise le support à partir d'un mélange de deux poudres de particules de carbure de silicium de pureté supérieure à 98% comprenant 70% en masse d'une première poudre de grains présentant un diamètre médian 20 d'environ 11 gm et 30% en masse d'une deuxième poudre de grains présentant un diamètre médian d'environ 0,5 um. Le support cru obtenu est ensuite séché pour amener la teneur en eau non liée chimiquement à moins de 1% en masse, puis cuit sous Argon jusqu'à une température de 2150° C qui est maintenue pendant 5 heures. Le support obtenu présente une porosité 25 ouverte de 40% et un diamètre médian de pores d'environ 15 micromètres, tels que mesurés par porosimétrie au mercure. On obtient ainsi des supports dont la perméabilité est inférieure à celle mesurée dans la première série d'exemples tel que reporté dans le tableau 2. On opère ensuite de 20 la même façon que pour l'exemple pour déposer la même membrane associée au même primaire que pour la structure selon l'exemple 1. Exemples comparatifs C21 à C26: Les exemples C21 à C26 correspondent respectivement aux exemples C11 à C16, 5 à la différence que des supports de plus petite perméabilité, conformément à l'exemple 2, sont utilisés pour constituer les filtres selon ces exemples. On a reporté dans le tableau 2 ci-dessous l'ensemble des données et des résultats obtenus. Tableau de résultats et test : 10 Pour chacune de ces structures filtrantes monolithiques ou multiéléments, on a déterminé le rapport 0/413,,ax, dans lequel (I) est le flux caractéristique de la structure filtrante en question et 01),,ax est le flux mesuré pour la structure filtrante selon l'exemple 1 selon l'invention pour la première série d'exemple ou selon l'exemple 2 selon l'invention pour la deuxième série d'exemple, pour lesquels on attribue une efficacité de 15 100%. Le flux caractéristique d'un filtre a été évalué selon la méthode suivante : à une température de 25 °C, un fluide constitué d'eau déminéralisée alimente les filtres à évaluer sous une pression transmembranaire de 0,5 bar et une vitesse de circulation dans les canaux de 2 m/s. Le perméat est récupéré à la périphérie du filtre. La mesure du flux caractéristique du filtre est exprimée en L'h/in/bar après 20h de filtration. Les résultats 20 obtenus ainsi que les toutes les caractéristiques dimensionnelles pertinentes des filtres ainsi obtenus sont résumés dans le tableau 1 ci-après. Interprétation des résultats : En ce qui concerne la première série d'exemple (exemple 1 selon l'invention et C11 à C16) : 25 Les filtres multiéléments selon les exemples C11 et C12 présentent une capacité de filtration inférieure à celle de la structure monolithique selon l'exemple 1 selon l'invention comme l'indique le rapport des flux mentionné dans le tableau 1. 21 Les structures filtrantes monolithiques selon l'exemple C13 dont le diamètre n'est pas conforme à l'invention, présentent des flux très dégradés par rapport à la structure de référence. La comparaison des exemples C14 à C16 permet de montrer que la structure 5 filtrante monolithique sélectionnée selon l'invention présente un flux et des capacités de filtration optimale, en tenant compte des caractéristiques structurales combinées du support et de la membrane de filtration. En particulier, les flux mesurés selon les filtres obtenus par l'assemblage de plusieurs unités filtrantes (exemples C15 et C16) apparaissent plus performantes que celles pour la structure monolithique de même 10 diamètre (exemple C14). Dans un tel cas, le filtre multiéléments apparait plus performant, même si sa mise en oeuvre est plus complexe. L'exemple 2 montre qu'une perméabilité Ks du support plus faible nécessite un diamètre Of de la structure filtrante monolithique inférieur, par application de la présente invention. 15 De la même manière que pour la première série d'exemple, on observe qu'il est possible, par application de la même formule (1) selon l'invention, d'optimiser le diamètre du filtre en fonction de paramètres structuraux à la fois du support et de la membrane. Exemple Ex.1 C11 C12 C13 C14 C15 C16 D50 membrane nm 250 250 250 250 250 250 250 PO membrane % 40 40 40 40 40 40 40 Km (x1017) M2 6,2 6,2 6,2 6,2 6,2 6,2 6,2 tm pm 50 50 50 50 50 50 50 D50 support p.m 25 25 25 25 25 25 25 PO support % 40 40 40 40 40 40 40 Ks (4013) M2 6,2 6,2 6,2 6,2 6,2 6,2 6,2 (Ks x tm)/Km m 0,5 0,5 0,5 0,5 0,5 0,5 0,5 Dh mm 3 2 2 3 3 2 2 elet mm 1,2 0,7 0,7 1,2 1,2 0,7 0,7 eext mm 1,5 1 / 1,5 1,5 1 1 Type filtre - monolithique multi-éléments multi-éléments monolithe monolithe multi-éléments multi-éléments nombre de filtres - 1 3 4 1 1 3 4 0 structure mm 51 22 19 40 62 27 24 unitaire 0 filtre mm 51 51 51 40 62 62 62 Of calculé selon mm 43-59 - - 43-59 43-59 - - relation(1) 0/0max - 1,00 0,92 0,92 0,60 1,37 1,41 1,47 Tableau 1 Exemple Ex.2 C21 C22 C23 C24 C25 C26 Dso membrane nm 250 250 250 250 250 250 250 PO membrane % 40 40 40 40 40 40 40 Km (x1O") M2 6,2 6,2 6,2 6,2 6,2 6,2 6,2 tm lm 50 50 50 50 50 50 50 Dso support gm 15 15 15 15 15 15 15 PO support % 40 40 40 40 40 40 40 Ks (x1013) M2 2,2 2,2 2,2 2,2 2,2 2,2 2,2 (Ks x tm)/Km m 0,18 0,18 0,18 0,18 0,18 0,18 0,18 Dh mm 3 2 2 3 3 2 2 eint mm 1,2 0,7 0,7 1,2 1,2 0,7 0,7 eext mm 1,5 1 1 1,5 1,5 1 1 Type filtre - monolithe multi-éléments mufti-éléments monolithe monolithe multi-éléments multi-éléments nombre de filtres - 1 3 4 1 1 3 4 0 structure mm 43 18 16 33 51 22 19 unitaire 0 filtre mm 43 43 43 33 51 51 51 Of calculé selon mm 36-48 - - 36-48 36-48 - - relation(1) 0/0max - 1,00 1,00 1,00 0,57 1,34 1,45 1,53 REVENDICATIONS1. Structure monolithique de filtration à membrane pour la filtration de liquides, comprenant : - un support formé d'un matériau inorganique poreux de perméabilité K,, ledit support présentant une forme générale tubulaire ayant un axe principal, une base amont, une base avale, une paroi périphérique délimitant une partie interne; - une pluralité de canaux parallèles à l'axe principal du support, formés dans la partie interne du support, lesdits canaux étant séparés les uns des autres par des parois internes formées du matériau inorganique poreux; - tous lesdits canaux étant ouverts à leurs extrémités amont ou aval dans le sens de circulation dudit liquide, - le liquide filtré étant évacué via ladite paroi périphérique, - une membrane de perméabilité K. et d'épaisseur moyenne tin recouvrant la surface interne des canaux ; caractérisée en ce que son diamètre hydraulique externe Of satisfait la relation (1) : Of= a x [A + B x logio (K, x tniKin)] (1) dans laquelle a est un coefficient compris entre 0,85 et 1,15 et A = -21570 x ei2nt -18,6 x Ph + 19,0 x eint - 2,5 x eext + 0,1244 B = -11760 xphx eint + 9,7 x eint + 3,1 x eext + 0,04517 où : Ph est le diamètre hydraulique moyen des canaux, e int est l'épaisseur minimale des parois internes entre les canaux, eext est l'épaisseur minimale de la paroi périphérique du filtre, tn, Of, emt, eext et Ph étant exprimés en mètres et K, et Km étant exprimés en m2. 2. Structure de filtration selon la revendication 1, dans laquelle le rapport 5 KsxtniKn, est compris entre 0,01m et 10m. 3. Structure de filtration selon l'une quelconque des revendications précédentes, dans laquelle le diamètre hydraulique externe Of du support est compris entre 30 et 100 mm, de préférence supérieur à 50mm et inférieur à 80 mm. 4. Structure de filtration selon l'une quelconque des revendications précédentes, 10 dans laquelle le diamètre hydraulique moyen des canaux d h est compris entre 0,5 et 7 mm, de préférence entre 1 et 5 mm, de manière plus préférée entre 1,5 et 3,5 mm. 5. Structure de filtration selon l'une quelconque des revendications précédentes, dans laquelle l'épaisseur minimale des parois internes eint du support est comprise entre 0,3 mm et 3 mm, de préférence entre 0,7 mm et 2 mm. 15 6. Structure de filtration selon l'une quelconque des revendications précédentes, caractérisé en ce que le support présente des bases carrées, hexagonales ou circulaires, de préférence circulaires. 7. Structure de filtration selon l'une quelconque des revendications précédentes, caractérisée en ce que tous les canaux présentent un diamètre hydraulique identique. 20 8. Structure de filtration selon l'une quelconque des revendications 1 à 7, caractérisée en ce qu'au moins deux canaux présentent un diamètre hydraulique différent. 9. Structure de filtration selon l'une quelconque des revendications précédentes, caractérisé en ce que l'épaisseur minimale eext de la paroi périphérique du filtre est 25 comprise entre 0,5 et 4 mm, de préférence entre 1 et 2 mm. 26 10. Structure de filtration selon l'une quelconque des revendications précédentes, caractérisé en ce que la perméabilité Ks du support est de préférence comprise entre 1,0.1014 et 1,0.1011. 11. Structure de filtration selon l'une quelconque des revendications précédentes, 5 caractérisé en ce que la perméabilité Km de la membrane est de préférence comprise entre 1,0.1019 et 1,0.10-14. 12. Structure de filtration selon l'une quelconque des revendications précédentes, caractérisé en ce que l'épaisseur moyenne de la membrane tin est comprise dans un domaine allant de 0,1 à 300 um, de préférence allant de 10 à 70 um. 10 13. Structure de filtration selon l'une quelconque des revendications précédentes, caractérisé en ce que la membrane présente une porosité ouverte comprise entre 10 et 70%, de préférence entre 30 et 50%. 14. Structure de filtration selon l'une quelconque des revendications précédentes, caractérisé en ce que le diamètre médian des pores du support est compris entre 20 et 50 15 micromètres. 15. Structure de filtration selon l'une quelconque des revendications précédentes, caractérisé en ce que les canaux sont de section circulaire ou polygonale, en particulier de section carrée, hexagonale ou octogonale et carrée. 16. Dispositif de filtration comprenant : 20 - ladite structure filtrante selon l'une quelconque des revendications précédentes - une enceinte formant étanchéité autour de ladite structure filtrante, ladite enceinte comprenant : -des moyens d'introduction du liquide à filtrer en communication de fluide avec les canaux en face amont de ladite structure filtrante, 25 - des moyens d'évacuation du perméat en périphérie de la structure filtrante et en communication de fluide avec la paroi périphérique de ladite structure filtrante, 27 - des moyens d'évacuation du rétentat ou concentrat en face avale de ladite structure filtrante. 17. Utilisation d'une structure filtrante selon l'une des revendications 1 à 15 ou d'un filtre selon la revendication précédente pour la purification et/ou de séparation de 5 liquides dans le domaine de la chimie, de la pharmaceutique, de l'alimentaire, de l'agroalimentaire, des bioréacteurs, ou de l'extraction pétrolière ou des gaz de schiste.